(57)【特許請求の範囲】
【請求項１】
濃度測定計が設置され、流入される低濃度ＨＦ蝕刻液の濃度を調節することにより蝕刻液を製造する第1タンクと、
前記第1タンクより、前記蝕刻液の供給を受けて蝕刻工程を行う蝕刻槽と、
前記蝕刻槽での蝕刻工程により生じた、残留物を含む残余蝕刻液を受けて、低濃度ＨＦ蝕刻液と残留物を分離する第2タンクと、
前記第2タンクと前記第1タンクとを連結し、前記第2タンクにある低濃度ＨＦ蝕刻液を取り出して前記第1タンクに送る連結管と、
前記第2タンクに設置され、分離された前記残留物を排出する排出管とを備える液晶装置の蝕刻装置。
【請求項２】
請求項１記載の蝕刻装置において、前記蝕刻槽に、温度センサーが設置されていることを特徴とする蝕刻装置。
【請求項３】
請求項１記載の蝕刻装置において、前記蝕刻槽は、洗浄槽及び乾燥槽が備えられた蝕刻装置に設置され、前記第2タンクの排出管が、前記洗浄槽の排出管がつながる排出ラインに一緒に連結されていることを特徴とする蝕刻装置。
【請求項４】
請求項１記載の蝕刻装置において、前記第1タンクに、前記蝕刻液の原液を供給する蝕刻原液容器と、純水を供給する純水供給ラインがつながっていることを特徴とする蝕刻装置。
【請求項５】
請求項４記載の蝕刻装置において、前記蝕刻液の原液がフッ化水素（HF）液であることを特徴とする蝕刻装置。
【請求項６】
請求項１記載の蝕刻装置において、前記連結管に、前記第２タンクから前記第１タンクに流体の移動を可能にするポンプが設置されていることを特徴とする蝕刻装置。
【請求項７】
請求項１記載の蝕刻装置において、前記第2タンクの底の部分が、円錐或は角錐の形態であることを特徴とする蝕刻装置。
【請求項８】
請求項１記載の蝕刻装置において、前記連結管の取り入れ口は、沈殿した前記残留物を取り出さないように、前記第２タンクの上部に設置されていることを特徴とする蝕刻装置。
【発明の詳細な説明】
【０００１】
【発明の属する技術分野】
本発明は蝕刻装置に係わり、特に液晶表示装置のガラス基板を湿式蝕刻（wet etching）する過程の中で、蝕刻工程の結果物である蝕刻残余液を浄化させ再使用できるようにした蝕刻装置に関するものである。
【０００２】
【従来の技術】
液晶表示装置は、素子が形成された第１ガラス基板と、カラーフィルターが形成された第２ガラス基板を合着して製造された液晶画面を利用する。第１ガラス基板に素子を形成するためには、金属層、絶縁膜及び非晶質シリコン層を数回蒸着してパターニングする工程を進める。ガラス基板は、透明で４００℃以上の比較的高い温度でも変形されず、手軽く購入できるため液晶表示装置に主に使用される。したがって、上述したように一連の工程下でのガラス基板は３００℃程度の高温から再度常温へ落ちる環境に露出され、物理的な力や熱的衝撃にひどい損傷を受けるようになる。液晶画面は薄くて軽い特性を要求するが、このような要因はガラス基板を薄くすることに限界をもたらす。（現在0,7mm以下の厚さまで薄型化されている）
このような不安要素は基板の大きさを大きくするほど高まるが、液晶画面の大きさが増加する現在の趨勢(300×400→370×470→550×650mm）等に増加する趨勢である）では、この短所を補完することが重要である。
【０００３】
最近はこれに対する代案として工程中の変形や破損を防止するために、工程の初期に厚いガラス基板を使用したのち、ガラス基板を薄く形成する方法が利用されている。すなわち、厚いガラス基板に素子やカラーフィルターを形成し、上下ガラス基板を製造して完成された２枚のガラス基板を合着した後、その外側面を研磨することによって、液晶画面の厚さを減らすのである。このような工程の順序はガラス基板の破損、及び素子の不良率を減らすことができ、生産率の向上をもたらす。
【０００４】
合着されたガラス基板を研磨する方法は、研磨剤を使用する物理的な方法と、強酸溶液を利用する湿式蝕刻による化学的な方法がある。
【０００５】
湿式蝕刻を進行する蝕刻装置は、合着されたガラス基板を何枚か立てて容易に運搬ができるようにするカセットをローディングさせるローディング部(LOADER)のカセットを位置させた後、引入された蝕刻液で合着基板に湿式蝕刻を進行する蝕刻槽(etch  bath)、蝕刻工程が終わった蝕刻槽のカセットを位置させた後、合着基板に洗浄作業を進行する洗浄槽(rinse  bath)、洗浄作業が終わった洗浄槽のカセットを位置させた後、合着基板を乾燥するに乾燥槽(dry  bath)及び乾燥作業が終わったカセットを位置させた後、外部への運送準備のために待たせるアンローディング部(unloader)を備えている。蝕刻装置内におけるカセットの運送は自動システム(auto-system)によって実行される。
【０００６】
図１は、従来の蝕刻装置を説明するための図面であり、湿式蝕刻作業と、直接係わる蝕刻槽部分のみを示したものである。
【０００７】
従来の蝕刻装置で蝕刻槽２０は、カセットを収納できる内部空間を持っており、蝕刻液を供給する蝕刻液希釈タンク１２が蝕刻液引入管２１によって連結されている。蝕刻槽２０下部には蝕刻液の円滑な流動のための窒素の泡を発生させる空気発生板２７が設置されており、空気発生板２７は窒素引入管２２によって窒素供給ライン５２と連結されている。
【０００８】
蝕刻液希釈タンク１２には、蝕刻原液であるフッ化水素(HF)原液を供給するＨＦ原液槽１１がＨＦ原液引入管１６によって連結されており、さらに純水（D，I，Water；DeIonizedWater）を供給する純水供給ライン５１が純水引入管１７によって連結されている。
【０００９】
蝕刻液の希釈タンクの排出管１９と、蝕刻槽の排出管２は外部と通じる排出ライン５３にそれぞれ連結されている。そしてそれぞれの引入管、排出管にはオン・オフバルブ（ＯＮ/ＯＦＦvalve）（Ｖ１、Ｖ２、Ｖ３、Ｖ４、Ｖ５、Ｖ６）が設置されており、流体の流れを調節している。未説明図面符号１５は、蝕刻液希釈タンク１２で蝕刻液の濃度を感知する濃度測定計を示す。
【００１０】
上述したような従来の蝕刻液を利用した湿式蝕刻作業を説明すると、次のようである。
【００１１】
まず、ローディング部（図面に示されていない）にカセットを位置させた後、蝕刻作業のための準備をする。すなわち、ＨＦ原液引入管１６に設置されているバルブを開け、ポンプ(P1)を作動させＨＦ原液槽１１にあるＨＦ原液を蝕刻液希釈タンク１２に引入させる。それと同時に純水引入管１７に設置されたバルブ(V3)を開け、純水供給ライン５１にある純水を蝕刻液希釈タンク１２に引入させる。その結果、ＨＦ原液は純水によって希釈される。
【００１２】
この時、HF原液と純水を適切に供給して所定のHF濃度を有する蝕刻液を製造する。  製造される蝕刻液は蝕刻液の希釈タンク１２に設置された濃度測定器１５によって濃度が測定される。
【００１３】
蝕刻液が製造されるとHF原液と純水の供給を中断して蝕刻液引入管２１に設置されたバルブ(V2)を開けてポンプ(P2)を作動させ蝕刻液を蝕刻槽２０に引入して蝕刻槽２０にためる。この後、ローディング部にあるカセットを蝕刻槽２０に引入させることによってガラス基板の湿式蝕刻を進行する。この時、蝕刻作業が円滑になるように空気発生弁２７に窒素を供給する。窒素は空気発生弁２７を通して蝕刻液に泡を発生させて蝕刻液を渦巻かせる。
【００１４】
このような蝕刻液の渦巻きが蝕刻工程が進行されるすべての期間の間行われるように、窒素供給ライン５２に連結された窒素引入管２２を通して引き続き供給する。
【００１５】
ガラス基板を蝕刻するために、蝕刻装置に入力されたセッティング(setting)の時間が過ぎると、ガラス基板の蝕刻作業は停止される。この時間は蝕刻液の濃度とガラス基板の厚さに応じて予め入力される。以後、蝕刻されたガラス基板が入っているカセットを洗浄槽（図面に示されていない）へ運んだ後、洗浄作業を実施して以後の工程を実施する。
【００１６】
一方、蝕刻工程を終えた蝕刻残余液は、蝕刻槽２０の排出管２を通して排出ライン５３へ誘導してから外部へ排出する。
【００１７】
蝕刻液が蝕刻するガラス基板は、二酸化ケイ素(SiO2)、酸化カルシウム(ＣaＯ)及び、酸化アルミニウム(Al2O3)等の酸化物が非晶質の状態に結合されている。ところが、蝕刻液であるHF溶液はガラスと反応する時、ガラスの主な成分である二酸化ケイ素のみを溶解させる。この時、関連する反応式は次のようである。
【００１８】
SiO2  ＋  4HF  →  SiF4↑  ＋  2H2O
残りの酸化物は、HFに溶解されないまま粒子の状態で蝕刻液に存在するようになる。結局、蝕刻槽から排出される残余蝕刻は、酸化ケイ素と化学反応をした結果である低濃度のHF液と多量の酸化物粒子が含まれているのである。
【００１９】
【発明が解決しようとする課題】
ところが、従来の蝕刻装置は、蝕刻工程の結果によって生じた残余蝕刻液を排出ラインを通ってすべて外部に排出させるために、残余蝕刻液に残留されているHFを全部使用できない問題があった。それに排出されたHF液は、その処理過程において深刻な水質汚染をもたらすために、これの使用量を減少させようとする欲求が増大しており、残余蝕刻液の再利用のための方法が必要であった。
【００２０】
また、従来の技術においては蝕刻作業中のHF液の濃度変化を考慮せず、初期の蝕刻条件によって計算された蝕刻の時間をセッティングするために、ガラス基板を均一に蝕刻することができない。つまり、ガラス基板が均一に蝕刻されるかの可否は、蝕刻液の濃度とガラス基板の厚さ等によって決定されるので、ガラス基板の厚さを制御するためには、蝕刻作業中の蝕刻液のHF濃度を正確にして、それにしたがった蝕刻の時間を弾力的に調整しなければならない。しかし、事実上HF濃度を周期的に正確に測定することは不可能である。したがって、従来の蝕刻装置は多量のガラス基板を均一の厚さを持つように蝕刻することが不可能であり、量産の製造工程が難しいという問題点がある。
【００２１】
本発明は、蝕刻工程を終えた残余蝕刻液を酸化物粒子と分離する装置を蝕刻槽に設置することによって残余蝕刻液に残留された蝕刻原液を全部排出させずに殆どを回収して再利用しようとするものである。
【００２２】
また、本発明は蝕刻液の温度変化によってエッチング・エンド・ポイント(etching  end  point)を求めて蝕刻液の濃度に関係なく蝕刻作業の実行可否を自動的に決定しようとするものである。
【００２３】
【課題を解決するための手段】
上記の目的を達成するために、本発明は蝕刻液を製造する第1タンクと、前記第1タンクから前記蝕刻液の供給を受けて蝕刻工程を進行する蝕刻槽と、前記蝕刻槽で蝕刻工程が進行された結果である残留物が含まれた残余蝕刻液と残留物に分離する第２タンクと、前記第２タンクと、前記第２タンクに連結され、前記第２タンクにある低濃度蝕刻液を抽出して前記第1タンクへ運送する連結管と、前記第２タンクに設置されて分離された前記残留物を排出する排出管を備える蝕刻装置である。
【００２４】
また、本発明は蝕刻液によって投入された基板の蝕刻作業を進行する蝕刻槽に設置され蝕刻工程中の前記蝕刻液の第１温度を測定する温度センサと、前記第１温度を読み取ってセッティングされた第２温度と比べて前記の第１温度と第２温度が同一であれば前記蝕刻槽にシグナルを送り前記蝕刻作業を停止させる中央制御装置を含む蝕刻装置を提供する。
【００２５】
【発明の実施の形態】
図２は本発明による蝕刻装置の一部の大略的な構成図である。
【００２６】
図面に示したように蝕刻槽２０、洗浄槽３０及び、乾燥槽４０が設置されており、蝕刻槽２０には酸化物の分離タンク１３と蝕刻液の希釈タンク１２がつながっている。それぞれの容器は強酸に耐久性のあるテフロン系列の樹脂で製作される。それぞれの単位装置は中央制御装置(図面には示されていない)に連結され、その作動はオート・システムで実行される。
【００２７】
基板に湿式蝕刻を進行する蝕刻槽２０は合着基板を整列して集めて置いたカセット(図面には示されていない)を納める内部空間がある。蝕刻槽２０下部には窒素の泡を発生させる空気発生弁２７が設置されており、空気発生弁２７には窒素の供給ライン５２とつながる第１窒素引入管２２が連結されている。
【００２８】
また、蝕刻槽２０には中央制御装置(図面には示されていない)につながり、蝕刻液の温度を測定及び伝達する温度センサ６０が設置されている。中央制御装置は温度センサから得られたデータを判断して蝕刻槽の蝕刻作業の実行可否に対するシグナルを送り蝕刻槽のエッチング・エンド・ポイント(etching  end  point)を決定する。(これに関連しては以下に詳しく説明する)
蝕刻槽２０には蝕刻液の引入管２１によって蝕刻液の希釈タンク１２がつながっており、蝕刻液の送出管２３によって酸化物の分離タンク１３が連結されている。そして、酸化物の分離タンク１３から蝕刻液の希釈タンク１２への蝕刻液の移動ができるように両装置はポンプ(P3)が設置された連結管１７によって連結されている。蝕刻液の希釈タンク１２はHF原液引入管１６によってHF原液タンク１１とつながっており、第１純水の引入管１４によって純水供給ライン５１と連結されている。  そして、蝕刻液の希釈タンク１２の排出管１９と酸化物の分離タンク１３の排出管１８は排出ライン５３にそれぞれ連結されている。
【００２９】
湿式蝕刻を終えた合着基板を洗浄する洗浄槽３０にもカセットを納められる内部空間がある。  洗浄槽３０の底には洗浄液の円滑な流動を促し窒素の泡を発生させる空気発生弁３７が設置されており、空気発生弁３７には第２窒素引入管３２によって窒素の供給ライン５２が連結されている。そして、洗浄槽３０には第２純水引入管３４による純水供給ライン５１がつながっており、洗浄作業が終わった後の洗浄液を排出する排出管３９が連結されている。洗浄槽の排出管３９は洗浄液が外部へ排出できるように排出ライン５３と連結されている。
【００３０】
蝕刻工程と、洗浄作業を終えた合着基板を乾燥する乾燥槽４０は、カセットを納める内部空間が形成されている。乾燥槽４０の側面には、乾燥のためのエネルギーを供給するヒーター(48)が設置されてあり、乾燥作業を促すIPA(IsoPropyl  Alcohol)を供給するIPA供給ライン４５に連結されている。
【００３１】
それぞれの引入管、送出管には、ON/OFF弁(V1、V2、V3、…、V8、V9、V10)が設置されていて流体の流れを調節する。説明しない図面符号１５は、蝕刻液の希釈タンク１２でHF原液が適切な濃度に希釈できるかを感知する濃度測定計を示す。
【００３２】
本発明で、エッチング・エンド・ポイント(etching  end  piont)を決める方法について説明すると次のようである。
【００３３】
従来の技術において蝕刻槽で行われる湿式蝕刻工程では、ガラス基板の60％を占める二酸化ケイ素(SiO2)をHF液に溶融させて、他の酸化物は粒子状態でガラス基板から分離させることで、ガラス基板の厚さを減少させる。この時、フッ化水素と二酸化ケイ素の反応は次のようである。
【００３４】
SiO2  +  4HF  →  SiF4  +  2H2O  +Q(反応熱)
すなわち、HF液でガラスの湿式蝕刻工程は、発熱反応が主に起こる。一般的に化学反応による反応エネルギーは反応に加わる化合物のモル(Mole)数に比例する。したがって、充分な量のHF液の存在下では反応に加わる二酸化ケイ素のモル数と、それによる反応熱は比例関係を持つ。結局ガラス基板を湿式蝕刻する過程で発生される総反応熱はガラス基板の二酸化ケイ素の量を知らせるバロメーターになる。
【００３５】
この原理を蝕刻工程に適用すると次のようである。
【００３６】
反応熱は蝕刻液の温度に変化を与えるが、これは、反応熱Q＝m(蝕刻液の質量)×C(蝕刻液の比熱)×△t(蝕刻液の温度変化)に表せるためである。すなわち、mとCの値は工程の初期に与えられる一定の値なので、蝕刻反応の結果である反応熱は蝕刻液の温度のみを変化させる。蝕刻液の温度変化が分かると反応熱を求められる。したがって、蝕刻液の温度変化によってガラス基板の厚さの減少量(つまり、蝕刻された厚さ)が分かるのである。
【００３７】
ガラス基板の所定の厚さを蝕刻するためには、これに該当する反応熱を求めてからそれを通して与えられた蝕刻液の条件のもとで起こる温度変化を求め、これの変化値によって蝕刻作業を中止させる蝕刻液の温度をセッティングする。したがって、蝕刻工程時、蝕刻反応の結果である蝕刻液の温度がセットされた値に達すると、中央制御装置から蝕刻槽に信号が送られ蝕刻槽の蝕刻作業を中止させる。蝕刻液、つまりHF液の濃度に係わらず蝕刻液の温度によってエッチング・エンド・ポイント(etching  end  point)を自動的に決定するのである。
【００３８】
本発明の蝕刻装置の作動を示した作動順序図である図3を参照して説明すると次のようである。
【００３９】
まず、ローディング部(図面には表示されてない)にカセットを位置させてから蝕刻作業のための準備をする。
【００４０】
つまり、HF原液の引入管に設置されているバルブ(V1)を開け、ポンプ(P1)を作動させてHF原液タンク１１にあるHF原液を蝕刻液希釈タンク１２に引入させる。それと同時に第1純水引入管１４に設置されているバルブ(V3)を開けて、純水供給ライン５１にある純水を蝕刻液希釈タンク１２に引入させる。その結果、HF原液は純水によって希釈される。この時、所定の濃度の蝕刻液が製造されるようにHF原液と純水を適切に供給する。製造する蝕刻液のHF濃度は5〜30%程度なのでHF原液は40〜60%程度のHF濃度のものを使う。製造される蝕刻液の濃度は蝕刻液希釈タンク１２に設置された濃度測定計１５によって測定される。また、洗浄槽３０の第2純水引入管３４に設置されているバルブ(V9)を開け、純水供給ライン５１にある純水を洗浄槽３０に満たして洗浄作業のための準備をする。そして、乾燥槽４０に設置されているヒーター(48)にエネルギーを供給しIPAを供給することによって乾燥段取りをする。
【００４１】
蝕刻液希釈タンク１２より蝕刻液が製造されると、HF原液と純水の供給を中断し蝕刻液引入管２１に設置されたバルブ(V2)を開けてポンプ(P2)を作動させ、蝕刻液を蝕刻槽２０に引入させて蝕刻槽を満たす。以後、ローディング部にあるカセットを蝕刻槽２０に入れることでガラス基板の湿式蝕刻を行う。
【００４２】
この時、蝕刻作業が円滑に行われるように空気発生弁２７に窒素を供給する。窒素は空気発生板を通して蝕刻液に泡を発生させて蝕刻液を渦巻かせる。このような蝕刻液の渦巻きは蝕刻工程が行われる全ての間にわたって行われるように窒素供給ライン５２に設置されたバルブ(V4)を開けて、第1窒素引入管２２を通して窒素を続けて供給する。その結果、蝕刻液に泡が継続的に発生され、蝕刻液の流動が活発に行われ基板の蝕刻作業が迅速に進行される。また、このような活発な蝕刻液の流動は、湿式蝕刻の結果で生じたガラス基板の表面の残存された酸化物を連続的に除去するためにその表面を均一に作り上げる。
【００４３】
蝕刻液、つまりHF液とガラス基板の二酸化ケイ素が反応して進行される湿式蝕刻では、ガラス基板がHF液と反応しながら熱を放出するするようになるが、このため蝕刻液の温度が上昇する。この時、蝕刻槽に設置された温度センサーが温度を感知するようになる。同時に、温度センサーによって感知された温度値は連続的に中央制御装置に送られる。ガラス基板が蝕刻されながら発生する反応熱が増加するほど温度が高くなるので、ガラス基板の厚さが減少(蝕刻される基板の厚さが増加)することによって温度が上昇される。蝕刻液の温度がセットされた温度になると、中央制御装置は蝕刻槽２０に信号を送って蝕刻作業を中止させる。
【００４４】
同じ物質特性を持つガラス基板(通常の場合、液晶パネルのガラス基板の厚さは一定である)を蝕刻液、つまりHF液に投入しこれによって計算された温度変化値を蝕刻槽にセットすると、HF液の濃度に係わらず同じ蝕刻の厚さを得られる。一方、蝕刻作業を通してガラス基板の単位の厚さ当たり、放出されるエネルギーを求めておくと（ガラス基板の種類及び成分によって同じ厚さの量を蝕刻する場合、放出されるエネルギーは多少の差がある）
ガラス基板の数量が変わっても容易にガラス基板の厚さを制御できる。
【００４５】
蝕刻工程が完了すると蝕刻されたガラス基板を洗浄槽(31)に移してから、洗浄作業を実施する。洗浄作業は、スプレーヤーや超音波などを利用して基板に付いている蝕刻液及び残余物を除去することによってなされる。
【００４６】
これと同時に、蝕刻槽２０の送出管２３に設置されてあるバルブ(V6)を開けて、蝕刻槽２０の残余蝕刻液を酸化物分離タンク１３に送出させる。ここで、残余蝕刻液を30分余り放置すると、下層に沈殿される酸化物粒子はその上の位置する低濃度のHF液に分離される。以後、連結管１７に設置されてあるポンプ(P3)を作動させ酸化物分離タンク１３の上層にある低濃度のHF液を蝕刻液の希釈タンク１２に移動させる。そして、酸化物分離タンク１３に設置されてあるバルブ(V10)を開けてから、酸化物分離タンク１３の下層に沈殿されている酸化物粒子を排出管１８を通して排出ライン５３に排出させる。この時、酸化物分離タンク１３の底部分を円錐、或は角錐形態に形成すると酸化物粒子らの排出を容易にさせられる。
【００４７】
酸化物分離タンク１３から蝕刻液希釈タンク１２に移された低濃度のHF液を蝕刻液としてリサイクル使用するため、上記で説明したことと同じ方法で、HF原液と純水の適当量をさらに供給して所定のHF濃度を持つ蝕刻液を製造する。蝕刻液の製造が完了されると、蝕刻槽２０に再度この蝕刻液を引入させ、蝕刻槽２０を満たして新しいカセットを位置させてから湿式蝕刻作業を実施する。
【００４８】
また、洗浄槽３０で洗浄作業が完了されたカセットはさらに乾燥槽４０に移した後乾燥作業を行う。そして、洗浄作業を終えた洗浄液は洗浄増３０の排出管３９を通して排出ライン５３に排出したあと外部に放出する。この時、外部に放出される洗浄液は洗浄槽３０の容器ほど大容量を持っているため、排出ラインを通して排出される課程で酸化物の分離タンク１３から排出された酸化物粒子らを押し出し一緒に外部に放出される。
【００４９】
乾燥作業が終わるとカセットは乾燥槽からアン・ローディング部(図面に図示されてない)に位置され蝕刻装置の外部に搬送させる。
【００５０】
このような蝕刻、洗浄及び乾燥作業は連続的に行われ、各引入館、送出管及び連結管に設置されたバルブとポンプは、オート・システムによって作動される。
【００５１】
【発明の効果】
本発明は、蝕刻工程を終えた酸化物粒子が含まれた残余蝕刻液を、酸化物分離タンクで浄化させることで、不純蝕刻液に残っている蝕刻原液を全て排出させないで、殆ど回収した再利用することができる。したがって、蝕刻液を製造するための蝕刻原液の消耗量を減らせられる。
【００５２】
また、本発明は蝕刻液は蝕刻液の温度変化によるエッチング・エンド・ポイント(etching  end  point)を求めることによって蝕刻液の濃度変化に係わらず、ガラス基板を均一に蝕刻することができる。
【００５３】
本発明は、液晶表示装置のみならず、ガラス基板を蝕刻する他の分野で同じ原理を利用することができる。
【図面の簡単な説明】
【図１】  図１は、従来の蝕刻装置の中、蝕刻槽部分のみの概略図
【図２】  図２は、本発明にしたがった蝕刻装置の概略図
【図３】  図３は、本発明の蝕刻装置の使用を示した順序図
【符号の説明】
１１    ＨＦ原液槽
１２    蝕刻液希釈タンク
１３    酸化物分離タンク
１４    第１純水引入管
１５    濃度測定計
１６    ＨＦ液引入管
１７    連結管
１８    第１排出管
１９    第２排出管
２０    蝕刻槽
２１    蝕刻液引入管
２２    第１窒素引入管
２３    蝕刻液送出管
３０    洗浄槽
３２    第２窒素引入管
３４    第２純粋引入管
３３    洗浄液排出管
４０    乾燥槽
４５    ＩＰＡ引入管
５１    蒸留供給ライン
５２    窒素供給ライン
５３    排出ライン
６０    温度センサ
Ｐ１、Ｐ２、Ｐ３    ポンプ
Ｖ１〜Ｖ１０    ＯＮ・ＯＦＦバルブ。
【図１】
0004053649.tif 000002
【図２】
0004053649.tif 000003
【図３】
0004053649.tif 000004